ABRASIVE ARTICLES INCLUDING FUSED ZIRCONIA ALUMINA GRAIN HAVING AN IMPROVED SHAPEA coated abrasive article includes a backing and fused alumina-zirconia abrasive grains attached to the backing with a binder. The fused alumina-zirconia abrasive grains include between about 35 wt% and about 45.5 wt% ZrO2+HfO2, between about 43.7 wt% and about 65 wt% Al2O3, less than about 0.8 wt% SiO2 and less than about 10 wt% other oxides. The fused alumina-zirconia abrasive grains simultaneously satisfy both a granulometric and densimetric condition.A coated abrasive article comprising: a backing; fused alumina- zirconia abrasive grains attached to the backing with a binder, the fused alumina- zirconia abrasive grains including between about 35 wt% and about 45.5 wt% ZrO2+HfO2, between about 43.7 wt% and about 65 wt% A12O3, less than about 0.8 wt% SiO2 and less than about 10 wt% other oxides, wherein the fused alumina-zirconia abrasive grains conform to at least one of the following conditions:(1) at least about 97 wt% of the grains do not cross a 1400 μm square mesh sieve and at most about 20 wt% of the grains do not cross a 2360 μm square mesh sieve, and the loose packed density is between about 2.18 and about 2.43;(2) at least about 96 wt% of the grains do not cross a 1000 μm square mesh sieve and at most about 3 wt% of the grains do not cross a 1700 μm square mesh sieve, and the loose packed density is between about 2.04 and about 2.26;(3) at least about 92 wt% of the grains do not cross a 600 μm square mesh sieve and at most about 18 wt% of the grains do not cross a 850 μm square mesh sieve, and the loose packed density is between about 1.94 and about 2.17;(4) not more than 5% of the grains contain inclusions, at least 50% of the grains containing at least about 500 nodules per mm2, at least about 92 wt% of the grains do not cross a 425 μm square mesh sieve and at most about 18 wt% of the grains does not cross a 600 μm square mesh sieve, and the loose packed density is between about 1.85 and about 2.05;(5) not more than 5% of the grains contain inclusions, at least 50% of the grains containing at least about 500 nodules per mm , at least about 96 wt% of the grains do not cross a 300 μm square mesh sieve and at most about 7 wt% of the grains do not cross a 500 μm square mesh sieve, and the loose packed density is between about 1.83 and about 2.00;(6) not more than 5% of the grains contain inclusions, at least 50% of the grains containing at least about 500 nodules per mm2, at least about 96 wt% of the grains do not cross a 250 μm square mesh sieve and at most about 3 wt% of the grains do not cross a 425 μm square mesh sieve, and the loose packed density is at least about 1.82 and at least about 1.95; (7) not more than 5% of the grains contain inclusions, at least 50% of the grains containing at least about 500 nodules per mm , at least about 96 wt% of the grains do not cross a 150 μm square mesh sieve and at most about 3 wt% of the grains do not cross a 250 μm square mesh sieve, and the loose packed density is between about 1.79 and about 1.93.
개선된 형상을 지닌 용융 지르코니아 알루미나 지립을 포함하는 연마 제품연마포지 제품은 기재, 및 기재에 결합재를 이용하여 부착되는 용융 알루미나-지르코니아 연마 지립을 포함한다. 용융 알루미나-지르코니아 연마 지립은 약 35 중량% 내지 약 45.5 중량%의 ZrO2 + HfO2, 약 43.7 중량% 내지 약 65 중량%의 Al2O3, 약 0.8 중량% 미만의 SiO2, 및 약 10 중량% 미만의 기타 산화물을 포함한다. 용융 알루미나-지르코니아 지립은 입도 조건 및 밀도 조건을 동시에 만족 시킨다.기재; 및기재에 결합재를 이용하여 부착되고, 약 35 중량% 내지 약 45.5 중량%의 ZrO2 + HfO2, 약 43.7 중량% 내지 약 65 중량%의 Al2O3, 약 0.8 중량% 미만의 SiO2, 및 약 10 중량% 미만의 기타 산화물을 포함한 용융 알루미나-지르코니아 연마 지립을 포함하는 연마포지 제품이며,상기 용융 알루미나-지르코니아 연마 지립은 하기 조건들 중 하나 이상을 충족시키는 것인 연마포지 제품:(1) 지립의 약 97 중량% 이상이 1400 μm2 메쉬 체를 통과하지 않으며, 지립의 약 20 중량% 이하가 2360 μm2 메쉬 체를 통과하지 않으며, 겉보기 밀도(loose packed density)가 약 2.18 내지 약 2.43;(2) 지립의 약 96 중량% 이상이 1000 μm2 메쉬 체를 통과하지 않으며, 지립의 약 3 중량% 이하가 1700 μm2 메쉬 체를 통과하지 않으며, 겉보기 밀도가 약 2.04 내지 약 2.26;(3) 지립의 약 92 중량% 이상이 600 μm2 메쉬 체를 통과하지 않으며, 지립의 약 18 중량% 이하가 850 μm2 메쉬 체를 통과하지 않으며, 겉보기 밀도가 약 1.94 내지 약 2.17;(4) 지립의 5% 이하가 혼입물(inclusion)을 함유하고, 지립의 50% 이상의 노듈 농도는 mm2 당 약 500 노듈 이상이며, 지립의 약 92 중량% 이상이 425 μm2 메쉬 체를 통과하지 않고, 지립의 약 18 중량% 이하가 600 μm2 메쉬 체를 통과하지 않으며, 겉보기 밀도가 약 1.85 내지 약 2.05;(5) 지립의 5% 이하가 혼입물을 함유하고, 지립의 50% 이상이 mm2 당 약 500개 이상의 노듈을 함유하며, 지립의 약 96 중량% 이상이 300 μm2 메쉬 체를 통과하지 않고, 지립의 약 7 중량% 이하가 500 μm2 메쉬 체를 통과하지 않으며, 겉보기 밀도가 약 1.83 내지 약 2.00;(6) 지립의 5% 이하가 혼입물을 함유하고, 지립의 50% 이상이 mm2 당 약 500개 이상의 노듈을 함유하며, 지립의 약 96 중량% 이상이 250 μm2 메쉬 체를 통과하지 않고, 지립의 약 3 중량% 이하가 425 μm2 메쉬 체를 통과하지 않으며, 겉보기 밀도가 약 1.82 내지 약 1.95; 및(7) 지립의 5% 이하가 혼입물을 함유하고, 지립의 50% 이상이 mm2 당 약 500개 이상의 노듈을 함유하며, 지립의 약 96 중량% 이상이 150 μm2 메쉬 체를 통과하지 않고, 지립의 약 3 중량% 이하가 250 μm2 메쉬 체를 통과하지 않으며, 겉보기 밀도가 약 1.79 내지 약 1.93.